СПОСОБ ПОВЫШЕНИЯ СЕЛЕКТИВНОСТИ КАТАЛИЗАТОРА ЭПОКСИДИРОВАНИЯ

1. Способ увеличения селективности высокоселективного катализатора на подложке, применяемого в эпоксидировании этилена, включающий:
1
1
1
1
1
(a) контактирование слоя катализатора, содержащего указанный высокоселективный катализатор на подложке, в течение периода инициирования процесса, следующего за стадией запуска, с подаваемым газом, имеющим концентрацию этилена (E), концентрацию кислорода (O), концентрацию диоксида углерода (C) ниже 2,0% об., и концентрацию хлоридного модератора (M), достижением необходимой интенсивности работы, которая приведет к созданию первой температуры эксплуатации катализатора T;
2
1
2
1
2
1
2
2
1
(b) корректировку загружаемой композиции посредством снижения концентрации этилена до нового ограничительного уровня E<E; и/или снижение концентрации кислорода до нового ограничительного уровня О<O, и/или повышение концентрации диоксида углерода до нового ограничительного уровня C>C, и/или корректировка концентрации хлоридного модератора либо до более высокого, либо до более низкого уровня, чтобы вывести катализатор на более высокую температуру эксплуатации T для конкретного высокоселективного катализатора, пока он еще эксплуатируется при конкретной необходимой интенсивности работы в течение указанного периода инициирования процесса, где T выше, чем T; и
(c) постепенную корректировку загружаемой композиции, по мере того, как активность катализатора естественным образом падает, с поддержанием необходимой интенсивности работы и
2
температуры эксплуатации T посредством повышения уровня этилена, и/или повышения уровня кислорода, и/или понижения уровня диоксида углерода, и/или посредством корректировки композиции модератора.
2. Способ по п. 1, в котором указанный высокоселективный катализатор на подложке содержит серебро и рениевый ускоритель катализа на носителе из альфа-оксида алюминия.
3. Способ по п. 2, в котором указанный высокоселективный катализатор на подложке дополнительно содержит первый co-ускоритель катализа и второй co-ускоритель катализа; причем:
количество рениевого ускорителя катализа, нанесенного на носитель, больше чем 1 ммоль/кг, по отношению к массе катализатора;
первый co-ускоритель катализа выбирается из серы, фосфора, бора и их смесей; и
второй co-ускоритель катализа выбирается из вольфрама, молибдена, хрома и их смесей.
4. Способ по п. 3, в котором указанный высокоселективный катализатор на подложке дополнительно содержит добавочный элемент, выбранный из группы, состоящей из азота, фтора, щелочных металлов, щелочноземельных металлов, титана, гафния, циркония, ванадия, таллия, тория, тантала, ниобия, галлия и германия и их смесей.
5. Способ по п. 2, в котором содержание серебра для указанного высокоселективного катализатора на подложке составляет между, приблизительно, 150 и 500 г серебра на кг катализатора.
6. Способ по п. 5, в котором указанный катализатор также содержит цезиевый co-ускоритель катализа, литиевый co-ускоритель катализа и вольфрамовый co-ускоритель катализа.
1
2
1
7. Способ по п. 4, в котором первая рабочая температура T меньше чем 240°C, и рабочая температура T имеет значение выше на 5 и 30°C, чем T.
1
2
1
8. Способ по п. 6, в котором указанная первая рабочая температура T меньше чем 240ºC, и рабочая температура T имеет значение выше на между 5 и 30°C, чем T.
9. Способ по п. 8, в котором указанный хлоридный модератор выбирают из группы, состоящей из этилхлорида, винилхлорида, этилендихлорида и их смесей.
2
10. Способ по п. 9, в котором T имеет значение между 240-255°C.
2
11. Способ по п. 9, в котором T имеет значение между 240-250°C.
2
12. Способ по п. 2, в котором после стадии (с), как только загружаемая композиция достигла необходимых уровней для неограниченного производственного процесса, указанная рабочая температура постепенно непрерывно повышается выше уровня температуры T.
2
13. Способ по п. 2, в котором после стадии (с), как только загружаемая композиция вернулась приблизительно к тем же самым концентрациям, как на стадии (a), указанная рабочая температура постепенно непрерывно повышается выше уровня температуры T.
2
14. Способ по п. 2, в котором уровень T определяют
экспериментально для того, чтобы установить оптимальную предварительную рабочую температуру.
15. Способ получения 1,2-диола, простого эфира 1,2-диола, 1,2-карбоната или алканоламина, включающий превращение этиленоксида в 1,2-диол, простой эфир 1,2-диола, 1,2-карбонат или алканоламин, в котором этиленоксид был получен посредством способа, заявленного в п. 1.
16. Способ по п. 15, в котором этиленоксид реагирует с диоксидом углерода в присутствии катализатора карбоксилирования с образованием реакционного раствора, содержащего этиленкарбонат.
17. Способ по п. 16, в котором указанный реакционный раствор, содержащий этиленкарбонат, превращают в водный раствор этиленгликоля посредством гидролиза этиленкарбоната в реакционном растворе.
18. Способ по п. 17, в котором указанный водный раствор этиленгликоля подвергают дистилляции с образованием очищенного раствора этиленгликоля.